FR 2817549 A1 20020607 FR 0116778 A 20011130 ELEMENT DE LAINE MINERALE AVEC REACTION AU FEU RENFORCEE, CONDUIT D'AIR COMPRENANT LEDIT ELEMENT Le présent mémoire descriptif se réfère à une demande de brevet d'invention relative à un élément constitué essentiellement de laine minérale qui présente une réaction au feu renforcée. Un tel élément est notamment mis en forme sous la forme de panneau et est utilisé pour la construction de conduits d'air. Les panneaux comprennent une âme de laine de verre, ladite âme étant formée de fibres de verre qui agissent comme composants de la laine. Les fibres de verre de l'élément selon l'invention présentent un diamètre sensiblement plus grand par rapport au diamètre des fibres de verre qui s'utilisent actuellement pour la fabrication de panneaux ou de conduits d'application similaire. Les fibres de verre utilisées selon l'invention ont un indice de finesse d'une valeur qui fluctue entre 5,8 0, 5 pour 6 grammes. L'invention concerne également un procédé de fabrication de conduit d'air à partir desdits panneaux. L'invention s'applique à l'industrie spécialisée dans la fabrication et la transformation du verre ainsi que la laine minérale et similaires. Elle vise particulièrement des utilisations dans le domaine de la climatisation où l'on utilise abondamment des conduits d'air, notamment des gaines, comprenant des moyens d'isolation thermique. La demanderesse connaît l'usage actuel, pour la fabrication de conduits d'air, d'élément constitués essentiellement de fibres de verre qui constituent une laine minérale et dont les fibres ont un indice de finesse qui se situe entre 4 0, 4 pour 5 grammes. Pour obtenir un produit de qualité avec de telles fibres il faut une application d'apprêt supérieure à 10% en poids. Un tel élément conduit a une mauvaise classification pour ce qui concerne la réaction au feu des conduits d'air qui le comprennent. On entend par"indice de finesse", la valeur obtenue en mesurant la perte de charge d'un gaz qui traverse un échantillon constitué de fibres à caractériser. Cette mesure donne une indication sur le diamètre moyen des fibres et est usuellement connue pour le nom de"mesure du MICRONAIRE". Cette mesure est décrite dans la norme ASTM D1448 (ainsi que DIN 53941). Cette mesure a été initialement développée pour caractériser les fibres de coton et est depuis longtemps utilisée dans l'industrie de la fibre minérale pour caractériser les fibres de verre. On définit"l'indice de finesse"par la valeur lue sur l'appareil"MICRONAIRE" pour une masse donnée de produit. Dans le cas des fibres utilisées selon l'invention, il faut comprendre que l'on mesure une valeur de MICRONAIRE de 5, 8 : 0, 5 quand on introduit une quantité de fibres correspondant à une masse de 6 grammes dans la cellule de mesure de l'appareil"MICRONAIRE". Pour fixer un ordre de grandeur on peut dire qu'un indice de finesse de 4 0, 4 pour 5 grammes correspond à la caractérisation de fibres de verre dont le diamètre moyen est d'environ 3, 5 à 4jam, qu'un indice de finesse de 5 : 0, 5 pour 6 grammes correspond à la caractérisation de fibres de verre dont le diamètre moyen est d'environ 9 ; nm et qu'un indice de finesse de 6 0, 5 pour 6 grammes correspond à la caractérisation de fibres de verre dont le diamètre moyen est d'environ 12pom. Pour répondre aux normes en vigueur concernant la réaction au feu, il serait souhaitable de diminuer de manière sensible la teneur en apprêt qui est incorporé à la laine minérale, c'est-à-dire le matériau qui crée une adhérence entre les fibres. Des essais ont montré que des teneurs en apprêt dans une plage qui se situe entre 5% et 6% (de la masse totale du produit fibreux comprenant l'apprêt), permettent de répondre aux normes en vigueur. Cependant, il n'est pas possible d'utiliser de telles teneurs en apprêt avec les fibres connues pour de telles applications, car il en résulterait une diminution inacceptable de la qualité du produit. La demanderesse n'a donc pas connaissance de l'existence à l'heure actuelle de conduits de laine minérale qui contiennent des fibres de verre pour répondre aux normes en vigueur en matière de réaction au feu. L'élément constitué essentiellement de laine minérale avec réaction au feu renforcée proposé par l'invention constitue en soi une nouveauté en présentant, dans le contexte de son application, des fibres de verre, notamment de type silico-sodo-boro-calcique, d'un diamètre sensiblement plus grand que celui utilisé dans les fibres utilisées actuellement. De manière surprenante, il a été constaté expérimentalement que des fibres de verre, tout particulièrement celles qui présentent un indice de finesse qui se situe entre 5,8 0, 5 pour 6 grammes, permettent d'obtenir des éléments destinés à être mis en forme en panneaux qui présentent de bonnes propriétés d'usage, même quand on diminue fortement le taux d'apprêt, notamment quand on utilise entre 5 et 6% d'apprêt. Il devient alors possible d'obtenir un élément à base de laine de verre susceptible de présenter une réaction au feu améliorée et de répondre aux normes en vigueur. A partir d'un tel élément on peut former des panneaux pour la fabrication de conduit d'air. La structure de ces panneaux est notamment du type des panneaux connus sous la dénomination commerciale"CLIMAVER"ou"CLIMAVER PLUS" (commercialisés par exemple par la société ISOVER). On peut par exemple fabriquer à partir d'éléments selon l'invention des panneaux rigides tels que décrits dans la demande de brevet FR 2 786 550. De manière concrète, un conduit de laine minérale avec réaction au feu renforcée est constitué à partir d'un panneau destiné à la construction de conduits d'air, ledit panneau étant constitué d'une âme de laine de verre qui présente un diamètre de fibres de verre notablement supérieur à celui des produits employés à l'heure actuelle, défini par un indice de finesse qui fluctue entre 5,8 : 0, 5 pour 6 grammes et où la quantité d'apprêt incorporé à ces fibres se situe dans la plage de 5% à 6%. Selon un mode de réalisation préféré, l'apprêt est un liant obtenu à partir d'une résine formophénolique. Le conduit de laine minérale avec réaction au feu renforcée suggéré est constitué à partir d'un panneau pour la fabrication de conduits d'air composé d'une âme de laine de verre qui présente un indice de finesse qui fluctue entre 5,8 0, 5 pour 6 grammes, et une teneur en apprêt notamment en adhésif, comprise entre 5% et 6%. De manière préférée l'apprêt est un liant obtenu à partir d'une résine formophénolique. Pour réaliser de tel conduit de laine minérale, on peut notamment utiliser des profilés tels que décrits dans la demande de brevet EP 0 791 791. L'invention concerne également un procédé de fabrication de conduit d'air, notamment de gaine de chauffage et/ou de conditionnement d'air ; ledit procédé comprend une étape d'assemblage de panneaux définis ci-dessus. REVENDICATIONS 1. Elément constitué essentiellement de laine minérale destiné à fabriquer des panneaux pour la construction de conduits d'air, ledit élément étant composé d'une âme de laine minérale à laquelle est ajouté un adhésif, caractérisée en ce que les fibres de la laine minérale sont des fibres de verre, notamment de type silico-sodo-boro-calcique, qui ont un indice de finesse qui fluctue entre 5,8 0, 5 pour 6 grammes, et en ce qu'un adhésif leur est ajouté en quantité qui fluctue entre 5% et 6%. 2. Elément selon la revendication 1 caractérisé en ce que l'adhésif est un liant obtenu à partir d'une résine formophénolique. 3. Panneau en laine minérale, caractérisé en ce que la laine minérale est une laine de fibres de verre, notamment de type silico-sodo-borocalcique, lesdites fibres de verre ayant un indice de finesse entre 5,8 0, 5 pour 6 grammes et ladite laine comprend un adhésif dont le taux est compris entre 5% et 6%. 4. Panneau selon la revendication 3 caractérisé en ce que l'adhésif est un liant obtenu à partir d'une résine formophénolique. 5. Conduit d'air, notamment gaine de conditionnement d'air et/ou de chauffage, comprenant des panneaux en laine de verre selon l'une des revendications 3 ou 4. 6. Procédé de fabrication de conduit d'air, notamment de gaine de conditionnement d'air et/ou de chauffage, caractérisé en ce qu'il comprend une étape d'assemblage de panneaux selon l'une des revendications 3 ou 4.